ВОССТАНОВИТЕЛЬНАЯ СМЕСЬ ДЛЯ ВЫПЛАВКИ ФЕРРОСИЛИЦИЯ
RESTORATION MIXTURE FOR MELTING OF FERROSILICON

Изобретение относится к области черной металлургии, а именно к производству ферросплавов углетермическим восстановлением.
В качестве углеродистого восстановителя применяют преимущественно коксовый орешек.
Известен восстановитель для углетермического процесса, состоящий из коксового орешка и каменного угля, например тощего или слабоспекающегося [1, 2, 3].
Однако коксовый остаток не всех видов каменного угля способен улавливать монооксид кремния из колошникового газа.
Недостатком таких смесей является низкая фильтрующая способность, что отрицательно сказывается на степени извлечения кремния в сплав.
Задачей изобретения является разработка восстановительной смеси, обладающей повышенной фильтрующей способностью для монооксида кремния.
Задача решается тем, что в предлагаемой восстановительной смеси, состоящей из коксового орешка и каменного угля, в качестве фильтрующей компоненты введен длиннопламенный уголь марки Д с выходом летучих более 40% и пористостью более 15%, а в качестве рыхлителя шихты введена древесная щепа в следующем массовом соотношении (по углероду), %:
- уголь длиннопламенный - 25-55;
- щепа древесная -5-7;
- коксовый орешек - остальное.
Сущность предлагаемого изобретения заключается в использовании каменных углей марки Д с повышенной пористостью коксового остатка.
Сущность предлагаемого изобретения заключается в использовании каменных углей марки Д с повышенной пористостью коксового остатка, которые обеспечивают улавливание монооксида кремния из колошникового газа.
В процессе нагревания длиннопламенного угля из него выделяется значительное количество летучих веществ в виде углеводородов, которые защищают от сгорания древесную щепу. Древесная щепа в восстановительной атмосфере превращается в древесный уголь.
Восстановительная смесь, состоящая из коксового орешка (58-70%), угля марки Д (25-35%) и древесной щепы (5-7%) по углероду испытана при производстве высококремнистого ферросилиция марки ФС75 на промышленных печах мощностью 20-29 МВА.
Применение предлагаемой восстановительной смеси позволяет увеличить производительность печей на 8,6-11,4%, снизить удельный расход электроэнергии на 9,4-10,9%, повысить извлечение кремния в сплав на 1,8-2,1%.
Предлагаемая восстановительная смесь испытана в промышленных условиях и предложена к внедрению на ферросплавных заводах при выплавке ферросилиция.
Основные результаты плавок ферросилиция марки ФС75 представлены в таблице.
ПОКАЗАТЕЛИ
ВАРИАНТЫ
БАЗОВЫЙ
ПРЕДЛАГАЕМЫЙ
Производительность печи на 1 МВт используемой
<img file="00000001.tif" he="11" wi="14" img-content="undefined" img-format="tif" />
<img file="00000002.tif" he="11" wi="14" img-content="undefined" img-format="tif" />
мощности, баз. т/МВт
Удельный расход электроэнергии, кВт·ч/т
<img file="00000003.tif" he="11" wi="14" img-content="undefined" img-format="tif" />
<img file="00000004.tif" he="11" wi="11" img-content="undefined" img-format="tif" />
Извлечение кремния, %
91,6
93,7
Источники информации
2
1. А.с. СССР №530909, М.кл С22С 7/00, Бюл. №37, опубл. 05.10.76 г.
3
2. А.с. СССР №755875, М.кл С22В 5/10, Бюл. №30, опубл. 15.08.80 г.
7
3. Патент РФ №2236481, МПК С22С 33/04, Бюл. №26, опубл. 20.04.04 г.